(57)【特許請求の範囲】
【請求項１】
透明基材フィルムに、極大吸収波長が５８５±１ｎｍの色素を含有する層が積層されて成り、
前記色素の含有量が０．１２９〜０．１５０ｇ／ｍ2であり、
前記色素の極大吸収波長における透過率が２％以下である、
視聴者の眼球に付着したタンパク質による画像のボヤケを抑制するための３Ｄディスプレイ用フィルム。
【請求項２】
透明な基材上に請求項１に記載の３Ｄディスプレイ用フィルムを備えた光学フィルタ。
【発明の詳細な説明】
【技術分野】
【０００１】
本発明は、３次元（３Ｄ）表示のプラズマディスプレイパネル（ＰＤＰ）や液晶ディスプレイパネル(ＬＤＰ)に適用され、表示時の輪郭のボヤケがなく、画像をくっきりさせることができる３Ｄディスプレイ用フィルムに関する。
【背景技術】
【０００２】
近年、プラズマディスプレイパネル、液晶ディスプレイパネル等の電子画像表示装置（電子ディスプレイ）は、テレビやモニター用途として著しい進歩を遂げ、広く普及している。これら電子ディスプレイは、光の三原色である赤、青、緑の組み合わせでカラー画像を表示するものであるが、色の鮮明性や再現性に基づく画像の明確性が従来から課題となっている。例えば、一般的な電子ディスプレイにおける発光スペクトルでは、上記光の三原色に相当する波長のピークの他に、これらとは異なる色の波長ピークも含まれている。このような光の三原色とは異なる波長ピークは、赤、青、緑の鮮明性を阻害し画像ボヤケの要因となるノイズであり、電子ディスプレイにおいては不要な発光波長である。したがって、このような不要発光波長の光を抑えるために、その波長の光を選択的に吸収する色素を含有する光学フィルタを用いることが有効である。
【０００３】
そこで、例えば特許文献１では、二次元（２Ｄ）表示のＰＤＰの表面に、５７０〜６００ｎｍに吸収極大波長を有する色素を含有する層を備える光学フィルタを設けている。これによれば、オレンジ色に近い５７０〜６００ｎｍの発光波長を選択的に吸収することで、２Ｄ表示のＰＤＰより発せられる各色の鮮明性や再現性の向上に寄与することができるとされている。
【先行技術文献】
【特許文献】
【０００４】
【特許文献１】特開２００１−２２８３２３号公報
【発明の概要】
【発明が解決しようとする課題】
【０００５】
また、さらに近年では、左右の眼にそれぞれ異なる画像を見せることで画像を三次元立体的に知覚させる３Ｄ画像表示装置（３Ｄディスプレイ）も開発されている。当該３Ｄディスプレイでは、左右の画像が切り替わる際の画像のちらつきによる画像のボヤケ（フリッカー）や、左右の映像が他方への混入することによる画像のボヤケ（クロストーク）が問題となっている。
【０００６】
一方、画像のボヤケに関しては、視聴者の眼球に付着したタンパク質も要因となり得る。当該タンパク質は、眼球の表面へ一時的に付着したもののほか、加齢とともに眼球の水晶体に付着するものもある。加齢に伴うタンパク質の付着は避けることができず、これが多量に蓄積されて悪化したのが白内障である。なお、当該タンパク質の大きさは、直径約５８５ｎｍであることがわかっている。そして、眼球にタンパク質が付着していると、当該タンパク質によって波長５８５ｎｍの光が散乱することで、画像の明確性に悪影響を及ぼし得る。しかし、左右両眼で１つの画像を視認する２Ｄディスプレイにおいては、白内障を発症していない限り、当該タンパク質による悪影響は殆ど無視できる程度に小さい。
【０００７】
しかしながら、３Ｄディスプレイにおいては、左右の眼でそれぞれ異なる画像を視認するという特有の機構により、各眼における負荷が大きい。そのため、眼球に付着したタンパク質の影響は大きく、例え白内障を発症していなくても、３Ｄディスプレイにおいてはタンパク質に起因する画像のボヤケが２Ｄディスプレイに比して顕著となる。
【０００８】
これに対し特許文献１では、２Ｄディスプレイの発光スペクトルにおいて特定の不要な発行波長を選択的に吸収しているが、３Ｄディスプレイに特有の問題に関しては着目していない。すなわち、タンパク質に起因する画像のボヤケに対しては対応していない。したがって、特許文献１の光学フィルタを３Ｄディスプレイに適用したとしても、３Ｄに特有の画像のボヤケであるフリッカーやクロストークを的確に抑制することはできない。
【０００９】
そこで、本発明の目的とするところは、３Ｄ表示のディスプレイにおいて画像のボヤケを抑制し、画像をくっきり見せることができる３Ｄディスプレイ用フィルムと、これを用いた光学フィルタを提供することにある。
【課題を解決するための手段】
【００１０】
本発明の上記目的は、次の手段により達成できる。
（１）透明基材フィルムに、極大吸収波長が５８５±１ｎｍの色素を含有する層が積層されて成り、前記色素の含有量が０．１２９〜０．１５０ｇ／ｍ2であり、前記色素の極大吸収波長における透過率が２％以下である、視聴者の眼球に付着したタンパク質による画像のボヤケを抑制するための３Ｄディスプレイ用フィルム。
（２）透明な基材上に（１）に記載の３Ｄディスプレイ用フィルムを備えた光学フィルタ。
【発明の効果】
【００１１】
本発明によれば、３Ｄディスプレイ用のフィルムないしこれを用いた光学フィルタに、極大吸収波長が５８５±１ｎｍの色素を有する層を設けているので、眼球に付着したタンパク質による光の散乱が抑制される。しかも、当該効果は左右双方の眼においてそれぞれ発揮される。これにより、右目と左目にそれぞれ異なる画像を見せることで立体感を与えることで、タンパク質に起因した画像のボヤケが２Ｄディスプレイより顕著な３Ｄディスプレイにおいて、画像のボヤケを的確に抑制することができる。而して、視聴者はくっきりした３Ｄ画像を知覚することができる。
【発明を実施するための形態】
【００１２】
以下、本発明について詳しく説明する。本発明のフィルムは、透明基材フィルムと極大吸収波長が５８５±１ｎｍの色素を含有する層とを有し、本発明の光学フィルタは、当該フィルムを透明な基材上に積層してなる。これらフィルムないし光学フィルタは、３Ｄディスプレイ用として使用される。詳しくは、３次元（３Ｄ）表示のプラズマディスプレイパネル（ＰＤＰ）や液晶ディスプレイパネル(ＬＤＰ)に適用される。
【００１３】
＜３Ｄディスプレイ＞
本発明の適用対象である３Ｄディスプレイとは、３次元画像を知覚させる装置であり、左右の眼に別々の画像を見せることで立体感(３Ｄ)を与えるものである。左右の眼に別々の画像を見せるために眼鏡を利用するものと、眼鏡を必要とせずに裸眼のままで立体感を与えるものの２種に大別できる。本発明は裸眼、眼鏡を利用するもの両タイプに適用できる。
【００１４】
眼鏡を利用するものとしては、アクティブ眼鏡方式（左右用画像を交互に切り替える方式）及びパッシブ眼鏡方式（パネルに偏光フィルターを貼り合わせ、隣り合う画素に左右用の画像を表示する方式）が挙げられる。一方、裸眼のまま利用できるものとしては、レンチキュラーレンズ方式（レンチキュラーレンズシートを通すことで視線が変化し左右で異なる画像を視認する方式）、パララックスバリア方式（バリア層（スイッチ液晶あるいは視差バリアフィルム）を用いて左右の画像を分ける方式）、裸眼時差分割方式（バックライトからの光を左右方向に制御し、これに同期させて表示用液晶ディスプレイに時分割で視差画像を表示する方式）、液晶２枚方式（一定距離を置いた２枚のパネルを配置し、色の濃淡や物理的距離により奥行き感を表示する方式）、フローティングビジョン方式（ディスプレイ前面にマイクロレンズアレイを用いて空間に実像を結像させる方式）等が挙げられる。
【００１５】
＜ディスプレイ用フィルム＞
本発明のフィルムの基本的構成自体は、従来から公知のものを特に制限なく使用できる。具体的には、透明基材フィルムの表面及び／又は裏面に各種機能層が積層されて成る。透明基材フィルムの表面に積層される機能層としては、例えばハードコート層、反射防止層（低屈折率層）、干渉防止層（高屈折率層）などが挙げられる。透明基材フィルムの裏面に積層される機能層としては、例えば粘着層、近赤外線遮蔽(NIRA)層、電磁波遮蔽層、または近赤外線遮蔽機能を付与した粘着(NIRA粘着)層などが挙げられる。これらの機能層は、表面及び／又は裏面において単層（１種）のみでもよいし、複数（２層以上）積層することもできる。これら各種機能層のうち、少なくとも透明基材フィルムの裏面へ粘着層又はＮＩＲＡ粘着層を設ける。
【００１６】
透明基材フィルムの表面に機能層を積層する場合は、ハードコート層を必須の構成とし、反射防止層や干渉防止層は必要に応じて積層することが好ましい。複数の機能層を積層する場合、反射防止層はハードコート層の上層（表面側）に設ける。干渉防止層も設ける場合は、干渉防止層は反射防止層の下層（透明基材フィルム側）に設ける。一方、透明基材フィルムの裏面に積層させる機能層では、粘着層又はＮＩＲＡ粘着層を必須の構成とし、ＮＩＲＡ層や電磁波遮蔽層は必要に応じて積層することが好ましい。複数の機能層を積層する場合、基本的には粘着層又はＮＩＲＡ粘着層が最裏層となるように積層する。但し、光学フィルタとして使用する場合は、各機能層の積層順は問わない。例えば、粘着層又はＮＩＲＡ粘着層を透明基材フィルムの直裏面に設ける一方、電磁波遮蔽層は光学フィルタの基材上に形成することもできる。
【００１７】
そのうえで、本発明のフィルムには、上記いずれかの機能層中に、極大吸収波長が５８５±１ｎｍの色素を含有している。
【００１８】
＜透明基材フィルム＞
透明基材フィルムは、透明性を有している限り特に制限されない。そのような透明基材フィルムを形成する材料としては、例えばポリエチレンテレフタレート等のポリエステル、ポリアリレート、トリアセチルセルロース、ポリエーテルスルフォンなどである。これらのうち、ポリエステル、特にポリエチレンテレフタレートが成形の容易性及び、コストの点で好ましい。
【００１９】
透明基材フィルムの厚みは、好ましくは２５〜４００μｍ程度、より好ましくは５０〜２００μｍ程度である。透明基材フィルムの厚みが２５μｍより薄い場合や４００μｍより厚い場合には、ディスプレイ用フィルムの製造時及び使用時における取り扱い性が低下する。
【００２０】
＜ハードコート層＞
ハードコート層は、フィルムに表面硬度を付与し、表面の傷や汚れ等を防止するための層であり、この種のフィルムにおいて従来から一般的に設けられている公知のものでよく、特に制限されない。ハードコート層は、紫外線（ＵＶ）や電子線（ＥＢ）等の活性エネルギー線を照射することにより硬化反応を生じる活性エネルギー線硬化型樹脂や熱硬化性の反応性珪素化合物等を含んで成る。活性エネルギー線硬化型樹脂としては、単官能（メタ）アクリレートや多官能（メタ）アクリレートが挙げられる。ここで、本明細書における「（メタ）アクリレート」とは、アクリレートとメタクリレートの双方を含む総称を意味する。単官能（メタ）アクリレートとしては、例えば（メタ）アクリル酸アルキルエステル、（メタ）アクリル酸（ポリ）エチレングリコール基含有（メタ）アクリル酸エステル等が挙げられる。多官能（メタ）アクリレートとしては、多価アルコールと（メタ）アクリル酸とのエステル化合物、ウレタン変性アクリレート等の（メタ）アクリロイル基を２個以上含む多官能重合性化合物等が挙げられる。反応性珪素化合物としては、テトラエトキシシランが挙げられる。これらのうち生産性及び硬度を両立させる観点より、紫外線硬化性多官能アクリレートを主成分として含む組成が好ましい。
【００２１】
＜反射防止層＞
反射防止層（低屈折率層）は、透明基材フィルムよりも光の屈折率が相対的に低い層であり、この種のフィルムにおいて従来から一般的に設けられている公知のものでよく、特に制限されない。反射防止層は、ディスプレイの画像表示に影響を与える蛍光灯などの外光の反射や映り込みを防止する層である。反射防止層の屈折率は少なくとも１．５０以下であり、好ましくは１．２５〜１．４５である。屈折率が１．５０を超える場合には、低屈折率層が十分な反射防止性能を発現することができなくなる。
【００２２】
反射防止層は、単官能（メタ）アクリレートや多官能（メタ）アクリレート等の活性エネルギー線硬化型樹脂を主体成分とする。また、反射防止層には、光の屈折率を積極的に低下させる無機微粒子が含有されていることが好ましい。当該無機微粒子としては、例えば屈折率が１．２０〜１．４０程度のコロイダルシリカや中空シリカ等が挙げられる。無機微粒子の平均粒子径は、１０〜１００ｎｍ程度が好ましい。
【００２３】
＜干渉防止層＞
干渉防止層（高屈折率層）は、低屈折率層よりも光の屈折率が相対的に高い層であり、透明基材フィルムと反射防止層の密着性を高めたり、反射防止層の反射防止機能を向上する層である。当該干渉防止層も、この種のフィルムにおいて従来から一般的に設けられている公知のものでよく、特に制限されない。干渉防止層も、反射防止層と同様に活性エネルギー線硬化型樹脂を主体成分とするが、反射防止層より屈折率が０．１以上高いことが好ましい。
【００２４】
上記のハードコート層、反射防止層、干渉防止層は、溶剤にこれらの主体を成す活性エネルギー線硬化型樹脂、重合開始剤、及び必要に応じて添加されるその他の添加剤等を含む塗布液を、塗布、乾燥、硬化して形成される。
【００２５】
＜近赤外線遮蔽層＞
近赤外線遮蔽層は、ディスプレイより発せられる近赤外線によるリモートコントローラ等の周辺機器の誤作動を防止する層である。近赤外線遮蔽層も、この種のフィルムにおいて従来から一般的に設けられている公知のものでよく、特に制限されない。近赤外線遮蔽層は、バインダー樹脂に近赤外線遮蔽(ＮＩＲＡ)色素を含有させた層であり、有機溶剤で希釈した近赤外線遮蔽層塗布液を、塗布、乾燥して作成される。近赤外線遮蔽層に含まれるバインダー樹脂は、透明性を有していれば特に限定されない。そのようなバインダー樹脂として、例えばポリエステル樹脂、アクリル樹脂、ウレタン樹脂、メラミン樹脂、ポリオレフィン樹脂、ポリビニル樹脂、ポリビニルアルコール樹脂などである。中でも、近赤外線吸収色素の分散性や、近赤外線遮蔽層自体の透明性、耐久性の観点から、ポリエステル樹脂、アクリル樹脂が好ましい。
【００２６】
近赤外線遮蔽層に含まれる近赤外線遮蔽色素は、近赤外領域に吸収を有する色素であるならば、特に限定されない。そのような色素として、例えばポリメチン系、シアニン系、フタロシアニン系、ナフタロシアニン系、ジチオール金属錯塩系、ナフトキノン系、アントロキノン系、トリフェニルメタン系、アミニウム系、ジインモニウム系などである。これらの近赤外線遮蔽色素は、一種ののみを単独で用いてもよいし、必要に応じて二種以上を併用しても良い。この中でも、安定性の観点よりジイモニウム系の色素が好ましい。
【００２７】
＜電磁波遮蔽層＞
電磁波遮蔽層は、ディスプレイより発せられる人体に有害な電磁波の漏洩を防止する層であり、この種のフィルムにおいて従来から一般的に設けられている公知のものでよく、特に制限されない。電磁波遮蔽層は、一般に表面抵抗が１０Ω／□以下、好ましくは０．００１〜５Ω／□の範囲、より好ましくは０．００５〜５Ω／□となるように設定される。表面抵抗が１０Ω／□より大きいと、電磁波遮蔽層を厚膜とする必要があり、透過率が低下してしまう。電磁波遮蔽層としては、メッシュ状の導電層としたり、或いは、気相成膜法等により得られる平膜層とすることもできる。平膜層としては、代表的には錫ドープ酸化インジウム（ＩＴＯ）等の金属酸化物からなる透明導電薄膜が挙げられる。さらに、ＩＴＯ等の金属酸化物の誘電体膜とＡｇ等の金属層との交互積層体とすることもできる。メッシュ状の導電層としては、金属繊維及び金属被覆有機繊維の金属を網状にしたもの、透明フィルム上の銅箔等の層を網状にエッチング加工し、開口部を設けたもの、透明フィルム上に導電性インクをメッシュ状に印刷したもの、等を挙げることができる。
【００２８】
＜粘着層＞
粘着層は、上記各種機能層を備えるフィルムを、透明な基材へ貼合して光学フィルタとしたり、当該フィルムを３Ｄディスプレイパネルへ直接貼着するための層であり、粘着樹脂組成物から成る。粘着樹脂組成物もこの種のフィルムにおいて従来から一般的に使用されている公知のものでよく特に限定されないが、被着体（光学フィルタの基材）との接着力の観点から（メタ）アクリル系樹脂を主成分とする（メタ）アクリル系粘着樹脂組成物が好ましい。（メタ）アクリル系樹脂としては、例えばメチル（メタ）アクリレート、ブチル（メタ）アクリレート等のアルキル（メタ）アクリレートと（メタ）アクリル酸とを重合した重合体等を用いることができる。（メタ）アクリル系樹脂を形成する単量体は特に制限されず、従来公知の単量体を用いることができる。
【００２９】
粘着樹脂組成物には架橋剤が含まれていることが好ましい。この架橋剤は特に限定されないが、例えばイソシアネート系架橋剤等が好適に用いられる。粘着樹脂組成物にはフィルムの機能を損なわない限りにおいて、その他の添加剤が添加されていても良い。その他の添加剤としては、例えば酸化防止剤、紫外線吸収剤等が挙げられるが、これらに制限されない。また、その他の添加剤は従来公知の化合物を用いることができる。上記近赤外線遮蔽層記載の色素を粘着層に含有させてもよい。
【００３０】
＜光学フィルタ＞
上記のように、ディスプレイ用フィルムは３Ｄディスプレイパネルに直接貼着することもできるが、透明な基材にディスプレイ用フィルムを積層した光学フィルタとしたうえで、当該光学フィルタを３Ｄディスプレイパネルに貼着することもできる。光学フィルタ用の透明な基材としては、代表的にはガラスが挙げられる。光学フィルタも、これの裏面に設けられた上記と同様の粘着層を介して、３Ｄディスプレイパネルに貼着される。
【００３１】
＜極大吸収波長が５８５±１ｎｍの色素＞
極大吸収波長が５８５±１ｎｍの色素は、上記いずれかの機能層に含有されていれば良い。本発明で使用できる色素としては、極大吸収波長が５８５±１ｎｍであれば特に限定されず、シアニン系色素やテトラアザポルフィリン系色素が挙げられる。代表的にはシアニン系色素である1,1- ジ(4-イソプロポキシフェニルエチル)-3,3,3’,3’テトラメチル-5,5’-ジニトロインドカーボシアニン・パークロレートが挙げられる。市販のものとしては、アデカアークルズTY-15（ＡＤＥＫＡ社製、極大吸収波長：586nm）、NK-5451(林原生物化学研究所製、極大吸収波長：585nm)等のシアニン系色素や、PD-311F(山本化成製、極大吸収波長：585nm)、TAP-12(山田化学製、極大吸収波長：585nm)、TAP-45(山田化学製、極大吸収波長：585nm)等のテトラアザポルフィリン系色素がある。
【００３２】
当該色素の含有量は、過度に少ないと画像のボヤケを抑制する効果が十分得られず、逆に過度に多いとフィルムないし光学フィルタとしての透過率が低くなる。したがって、当該色素の含有量は、単位面積における存在量で０．００５〜０．１５０g/m2程度が好ましい。また、極大吸収波長における透過率は０〜５０％であることが好ましい。当該色素は、各種機能層用の塗布液に添加しておけばよい。
【実施例】
【００３３】
以下、実施例及び比較例を挙げて前記実施形態をさらに具体的に説明する。
《製造例１−１》反射防止層用塗布液の調整
中空シリカ５０質量部と、ジペンタエリスリトールヘキサアクリレート（ＤＰＨＡ）５０質量部と、光重合開始剤〔チバスペシャルティケミカルズ（株）製、イルガキュア９０７〕４質量部と、イソプロピルアルコール４０００質量部とを混合して反射防止層用の塗布液を得た。
【００３４】
《製造例１−２》色素含有反射防止層用塗布液の調整
中空シリカ５０質量部と、ジペンタエリスリトールヘキサアクリレート（ＤＰＨＡ）５０質量部と、色素（山本化成製、PD-311F、極大吸収波長：585nm）１質量部と、光重合開始剤〔チバスペシャルティケミカルズ（株）製、イルガキュア９０７〕４質量部と、イソプロピルアルコール４０００質量部とを混合して色素含有反射防止層用の塗布液を得た。
【００３５】
《製造例２−１》ハードコート層用塗布液の調整
ＤＰＨＡ３０質量部と、酸化ジルコニア７０質量部と、光重合開始剤〔チバスペシャルティケミカルズ（株）製、イルガキュア９０７〕４質量部と、イソプロピルアルコール１００質量部とを混合してハードコート層用の塗布液を得た。
【００３６】
《製造例２−２》色素含有ハードコート層用塗布液の調整
ＤＰＨＡ３０質量部と、酸化ジルコニア７０質量部と、色素（山本化成製、PD-311F、極大吸収波長：585nm）１質量部と、光重合開始剤〔チバスペシャルティケミカルズ（株）製、イルガキュア９０７〕４質量部と、イソプロピルアルコール４０００質量部とを混合してハードコート層用の塗布液を得た。
【００３７】
《製造例３−１》ＮＩＲＡ粘着層用塗布液の調整
ｎ−ブチルアクリレート９５．５質量部と、アクリル酸４．５質量部と、２−ヒドロキシエチルメタクリレート１質量部と、アゾビスイソブチロニトリル０．４質量部と、酢酸エチル９０質量部と、トルエン６０質量部とを混合し、窒素雰囲気下で混合物を６５℃に加温して１０時間重合反応を行い、アクリル樹脂組成物を調製した。このアクリル樹脂組成物にコロネートＬ〔日本ポリウレタン（株）製ポリイソシアネート〕１質量部、および固形分濃度が２０質量％となるように酢酸エチルを加えることにより、粘着樹脂組成物Ａの固形分濃度２０質量％溶液を得た。
【００３８】
次に、ガラス容器に下記一般式（１）で示されるビス［ビス（トリフルオロメタンスルホン）イミド酸］−Ｎ，Ｎ，Ｎ’，Ｎ’−テトラキス［ｐ−ジ（イソプロピルオキシエチル）アミノフェニル］−ｐ−フェニレンジアミン（一般式（１）におけるＲ１〜Ｒ８は全てイソプロピルオキシエチル）（これを色素Ａと称す）０．２質量部と、トルエン３．８質量部と、平均粒子径０．８ｍｍのガラスビーズとをそれぞれ加えてペイントシェイカーで３時間撹拌振とうした後、ガラスビーズを濾別して、微粒子分散液Ａ（固形分濃度５質量％、平均粒子径０．０１５μｍ）を得た。続いて、粘着樹脂組成物Ａの固形分濃度２０質量％溶液５００質量部に上記微粒子分散液Ａ２６質量部（固形分換算１．３質量部）を加えて撹拌混合することにより、ＮＩＲＡ粘着層用の塗布液を得た。
【００３９】
【化１】
0005699529.tif 000002
【００４０】
《製造例３−２》色素含有ＮＩＲＡ粘着層用塗布液の調整
ｎ−ブチルアクリレート９５．５質量部と、アクリル酸４．５質量部と、２−ヒドロキシエチルメタクリレート１質量部と、アゾビスイソブチロニトリル０．４質量部と、酢酸エチル９０質量部と、トルエン６０質量部とを混合し、窒素雰囲気下で混合物を６５℃に加温して１０時間重合反応を行い、アクリル樹脂組成物を調製した。このアクリル樹脂組成物にコロネートＬ〔日本ポリウレタン（株）製ポリイソシアネート〕１質量部、および固形分濃度が２０質量％となるように酢酸エチルを加えることにより、粘着樹脂組成物Ａの固形分濃度２０質量％溶液を得た。
【００４１】
次に、ガラス容器にビス［ビス（トリフルオロメタンスルホン）イミド酸］−Ｎ，Ｎ，Ｎ’，Ｎ’−テトラキス［ｐ−ジ（イソプロピルオキシエチル）アミノフェニル］−ｐ−フェニレンジアミン（一般式（１）におけるＲ１〜Ｒ８は全てイソプロピルオキシエチル）（これを色素Ａと称す）０．２質量部と、トルエン３．８質量部と、平均粒子径０．８ｍｍのガラスビーズとをそれぞれ加えてペイントシェイカーで３時間撹拌振とうした後、ガラスビーズを濾別して、微粒子分散液Ａ（固形分濃度５質量％、平均粒子径０．０１５μｍ）を得た。続いて、粘着樹脂組成物Ａの固形分濃度２０質量％溶液５００質量部に上記微粒子分散液Ａ２６質量部（固形分換算１．３質量部）及び色素（山本化成製、PD-311F、極大吸収波長：585nm）１質量部を加えて撹拌混合することにより、色素含有ＮＩＲＡ粘着層用の塗布液を得た。
【００４２】
《製造例３−３》色素含有ＮＩＲＡ粘着層用塗布液の調整
山本化成製色素PD-311Fを１質量部の山田化学製の色素（TAP-2、極大吸収波長：585nm）に代えた以外は、製造例３−２に準じて色素含有ＮＩＲＡ粘着層用の塗布液を調整した。
【００４３】
《製造例３−４》色素含有ＮＩＲＡ粘着層用塗布液の調整
山本化成製色素PD-311Fを１質量部のＡＤＥＫＡ製の色素（アデカアークルズTY-15、極大吸収波長：586nm）に代えた以外は、製造例３−２に準じて色素含有ＮＩＲＡ粘着層用の塗布液を調整した。
【００４４】
《比較製造例３−５》色素含有NIRA粘着層用塗布液の調整
山本化成製色素PD-311Fを１質量部の山田化学製の色素（TAP-5、極大吸収波長：５７８nm）に代えた以外は、製造例３−２に準じて色素含有ＮＩＲＡ粘着層用の塗布液を調整した。
【００４５】
《比較製造例３−６》色素含有ＮＩＲＡ粘着層用塗布液の調整
山本化成製色素PD-311Fを１質量部の山本化成製の色素（PD-320、極大吸収波長：５９０nm)に代えた以外は、製造例３−２に準じて色素含有NIRA粘着層用塗布液を調整した。
【００４６】
上記各製造例で調整した塗布液を使用して製造した下記実施例及び比較例のディスプレイ用フィルム及び光学フィルタを３Ｄディスプレイ上に設置し、目視にて画像を観察し、画像輪郭のボヤケ度合いの強弱により５段階で評価した。
ボヤケ無し５⇒４⇒３⇒２⇒１ボヤケ有り
【００４７】
《参考例1-1》
厚み１００μｍのポリエチレンテレフタレート（ＰＥＴ）フィルム[東洋紡績（株）製、商品名：Ａ４３００]の表面に製造例２−１で調製したハードコート層用塗布液を膜厚５μmとなるようにグラビアコート法で塗布し、乾燥後、窒素雰囲気下で４００mＪ/cm2の出力にて紫外線を照射して硬化させた。次いで、ハードコート層上に製造例１−２で調整した反射防止層用塗布液に、光学膜厚がｋλ/４（ｋ：１、λ：５５０ｎｍ）になるようにグラビアコート法で塗布し、乾燥後、窒素雰囲気下で４００ｍＪ/ｃｍ２の出力にて紫外線を照射して硬化させた。続いて、本フィルムの裏面に製造例３−１で調整したＮＩＲＡ粘着層用塗布液を乾燥後の厚みが２５μｍとなるようにオートアプリケーターを用いて塗布し、９０℃で２分間乾燥し、３０℃で５日間保存した。色素の極大吸収波長５８５ｎｍの透過率は５９％であった。そのうえで、得られたフィルムの裏面に粘着層を設けて、パナソニック製３ＤモデルVIERA TH-P50VT2(眼鏡使用タイプ)の最表面へセットし、画像のボヤケ度合いを評価した。
【００４８】
《参考例1-2》
ハードコート層用塗布液を製造例２−２記載の色素含有ハードコート層用塗布液にした以外は、実施例1-1に準じてフィルムを得た。色素の極大吸収波長５８５ｎｍの透過率は１１％であった。得られたフィルムの裏面に粘着層を設けて、パナソニック製３ＤモデルVIERATH-P50VT2(眼鏡使用タイプ)の最表面へセットし、画像のボヤケ度合いを評価した。
【００４９】
《実施例1-3》
ＮＩＲＡ粘着層用塗布液を製造例３−２の色素含有ＮＩＲＡ粘着層用塗布液にした以外は、実施例1-1に準じてフィルムを得た。色素の極大吸収波長５８５ｎｍの透過率は１％であった。得られたフィルムの裏面に粘着層を設けて、パナソニック製３ＤモデルVIERATH-P50VT2(眼鏡使用タイプ)の最表面へセットし、画像のボヤケ度合いを評価した。
【００５０】
《実施例1-4》
ＮＩＲＡ粘着層用塗布液を製造例３−３の色素含有ＮＩＲＡ粘着層用塗布液にした以外は、実施例1-3に準じてフィルムを得た。色素の極大吸収波長５８５ｎｍの透過率は２％であった。得られたフィルムの裏面に粘着層を設けて、パナソニック製３ＤモデルVIERATH-P50VT2(眼鏡使用タイプ)の最表面へセットし、画像のボヤケ度合いを評価した。
【００５１】
《実施例1-5》
ＮＩＲＡ粘着層用塗布液を製造例３−４の色素含有ＮＩＲＡ粘着層用塗布液にした以外は、実施例1-3に準じてフィルムを得た。色素の極大吸収波長５８６ｎｍの透過率は１％であった。得られたフィルムの裏面に粘着層を設けて、パナソニック製３ＤモデルVIERATH-P50VT2(眼鏡使用タイプ)の最表面へセットし、画像のボヤケ度合いを評価した。
【００５２】
《実施例2-1》
ガラス基材上に、銀微粒子を含む導電ペースト（太陽インキ製造社製、ＡＦ５１００）をスクリーン印刷後、２００℃で３０分乾燥させて電磁波遮蔽層を形成したうえで、実施例1-３記載のフィルムをＮＩＲＡ粘着層を介して貼り合わせ、光学フィルタとした。色素の極大吸収波長５８５ｎｍの透過率は２％であった。得られた光学フィルタの裏面に粘着層を設けて、パナソニック製３ＤモデルVIERA TH-P50VT2(眼鏡使用タイプ)の最表面へセットし、画像のボヤケ度合いを評価した。
【００５３】
《実施例2-2》
厚み１００μｍのポリエチレンテレフタレート（ＰＥＴ）フィルム[東洋紡績社製、商品名：Ａ４３００]の表面に製造例２−１で調製したハードコート層用塗布液を膜厚５μmとなるようにグラビアコート法で塗布し、乾燥後、窒素雰囲気下で４００mＪ/cm2の出力にて紫外線を照射して硬化させた。ハードコート層上に製造例１−１で調整した反射防止層用塗布液を、光学膜厚がｋλ/４（ｋ：１、λ：５５０ｎｍ）になるようにグラビアコート法で塗布し、乾燥後、窒素雰囲気下で４００ｍＪ/ｃｍ２の出力にて紫外線を照射して硬化させた。本フィルムの裏面に直接銀微粒子からなる導電ペースト（太陽インキ製造社製、商品名；ＡＦ５１００）をスクリーン印刷後、２００℃で３０分乾燥させ、電磁波遮蔽層を形成した。さらに、電磁波遮蔽層上に製造例３−２の色素含有ＮＩＲＡ粘着層用塗布液を、厚みが２５μｍとなるようにオートアプリケーターを用いて塗布し、９０℃で２分間乾燥し、３０℃で５日間保存した。得られたフィルムの色素の極大吸収波長５８５ｎｍの透過率は２％であった。そのうえで、得られたフィルムの裏面に粘着層を設けて、パナソニック製３ＤモデルVIERATH-P50VT2(眼鏡使用タイプ)の最表面へセットし、画像のボヤケ度合いを評価した。
【００５４】
《実施例3》
実施例1-3で得られたフィルムをシャープ製３ＤモニターLL-151D(眼鏡不要タイプ)の最表面へセットし、画像のボヤケ度合いを評価した。
【００５５】
《比較例1-1》
ＮＩＲＡ粘着層用塗布液を製造例３−５の色素含有ＮＩＲＡ粘着層用塗布液にした以外は、実施例1-3に準じてフィルムを得た。色素の極大吸収波長５７８ｎｍの透過率は２％であった。得られたフィルムの裏面に粘着層を設けて、パナソニック製３ＤモデルVIERATH-P50VT2(眼鏡使用タイプ)の最表面へセットし、画像のボヤケ度合いを評価した。
【００５６】
《比較例1-2》
ＮＩＲＡ粘着層用塗布液を製造例３−６の色素含有ＮＩＲＡ粘着層用塗布液にした以外は、実施例1-3に準じてフィルムを得た。色素の極大吸収波長５９０ｎｍの透過率は３％であった。得られたフィルムの裏面に粘着層を設けて、パナソニック製３ＤモデルVIERA TH-P50VT2(眼鏡使用タイプ)の最表面へセットし、画像のボヤケ度合いを評価した。
【００５７】
上記各実施例及び比較例の構造やホヤケ度合いの結果を表１に纏めて示す。なお、各実施例及び比較例の構成パターンは表２を参照。
【表１】
0005699529.tif 000003
【００５８】
【表２】
0005699529.tif 000004
【００５９】
参考例１−１〜１−２及び実施例１−３〜実施例３と比較例１−１，１−２との比較から、極大吸収波長が５８５±１ｎｍの色素を添加することで、３Ｄディスプレイにおける画像のボヤケが改善されることがわかる。また、実施例１−４〜２−１と比較例１−１，１−２との比較から、極大吸収波長が５８５±１ｎｍでさえあれば、色素の種類によらず３Ｄディスプレイにおける画像のボヤケが改善されることがわかる。また、実施例３と比較例１−１，１−２との比較から、３Ｄテレビのタイプ(眼鏡有あるいは裸眼)によらず、３Ｄディスプレイにおける画像のボヤケが改善されることがわかる。さらに、各実施例の結果から、極大吸収波長が５８５±１ｎｍの色素を添加する層は特に制限されないことがわかる。